(57)【要約】【課題】トリスブトキシエチルフォスフェートのような環境に悪影響を及ぼす恐れのある化合物を使用せずに、レベリング性、光沢度、剥離性、再塗布性、耐水性等々に優れた水性フロアーポリッシュ用組成物を提供すること。【解決手段】下記一般式（Ｉ）で示される非イオン性界面活性剤を水性フロアーポリッシュ用組成物のレベリング剤として使用することにより上記課題を解決する。【化１】2004238594.tif 000005〔式中、Ｒ１は炭素数４〜１０のアルキル基を示し、Ｒ２は炭素数６〜１２のアルキル基を示す。ｍは１〜１０の整数、ｎは０〜６の整数である。エチレンオキサイド、プロピレンオキサイドの付加順序は特に限定されず、付加形態は、ブロック型、ランダム型でもいずれでも良い。〕【特許請求の範囲】
【請求項１】
下記一般式（Ｉ）で示される非イオン性界面活性剤化合物を含有することを特徴とする水性フロアーポリッシュ用レベリング剤。
【化１】
2004238594.tif 000004
〔式中、Ｒ１は炭素数４〜１０のアルキル基を示し、Ｒ２は炭素数６〜１２のアルキル基を示す。ｍは１〜１０の整数、ｎは０〜６の整数である。
エチレンオキサイド、プロピレンオキサイドの付加順序は特に限定されず、付加形態は、ブロック型、ランダム型でもいずれでも良い。〕
【請求項２】
少なくとも１種の請求項１記載の非イオン性界面活性剤を含有することを特徴とする水性フロアーポリッシュ用組成物。
【請求項３】
少なくとも１種のエチレン性不飽和モノマーを乳化重合することによって得られた非水溶性のポリマーを５〜６０重量％含有する請求項２に記載の水性フロアーポリッシュ用組成物。
【請求項４】
レベリング剤のポリマー固形分に対する比率が１〜２０重量％である請求項２、請求項３に記載の水性フロアーポリッシュ用組成物。
【請求項５】
アルカリ可溶性樹脂、分散剤、界面活性剤、アルカリ性化合物、ワックス、可塑剤および遷移金属架橋剤のうち少なくとも１種を含有する請求項２、請求項３、請求項４に記載の水性フロアーポリッシュ用組成物。
【請求項６】
請求項１記載の一般式（Ｉ）で示される非イオン界面活性剤の、水性フロアーポリッシュのレベリング性向上のための使用。
【発明の詳細な説明】
【０００１】
【発明の属する技術分野】
本発明は、水性フロアーポリッシュの成分として使用されるレベリング剤に関する。
【０００２】
【従来の技術】
レベリング性は塗布面に平滑性を付与し、床面に光沢を持たせるなど、フロアーポリッシュの重要な性能特性である。レベリング剤は塗布用具等による筋目を生ずることなく、全体的に均等な光沢を塗布面に与えるために使用される。従来は、レベリング剤としてトリスブトキシエチルフォスフェート（以降ＴＢＥＰと略）を用いた水性フロアーポリッシュが使用されてきた。
しかしＴＢＥＰは高価であり、処方に組み込むことが難しい。また、使用量が多くなると可塑性が永続的になり、耐磨耗性の低下、ひいては破損の原因になる。さらにＴＢＥＰは、燐化合物であるため、環境中に放出されると生態系に悪影響を与える点で、使用に際して問題視されている。
【０００３】
特許文献１に、アルコール系ではポリアルコキシ化された側鎖脂肪族アルコールからなる光沢性レベリング剤が開示されており、ＴＢＥＰの代替ができるとされている。
【０００４】
【特許文献１】
Ｕ．Ｓ．ＰＡＴＥＮＴ  ４，１３１，５８５
【０００５】
【発明が解決しようとする課題】
しかし、特許文献１に記載されたレベリング剤を含有した水性フロアーポリッシュの性能評価を実施したところ、レベリング性等において期待する性能が得られないことが判明した。本発明が解決しようとする課題は、レベリング剤としてレベリング性、光沢度、剥離性、再塗布性等に優れ、かつ人体および地球環境に悪影響を及ぼすことのない非イオン性界面活性剤を使用した水性フロアーポリッシュ用組成物を提供することにある。
【０００６】
【課題を解決するための手段】
本発明者らは、鋭意検討した結果、下記一般式（ＩＩ）に示す分岐脂肪族アルコールにアルキレンオキサイドを付加した少なくとも１種の非イオン系界面活性剤を含有するレベリング剤が上記課題を解決できることを見出した。すなわち、本発明は少なくとも１種の（ＩＩ）で示される非イオン性界面活性剤を用いることを特徴とする水性フロアーポリッシュ用組成物である。
【０００７】
【化２】
2004238594.tif 000002
〔式中、Ｒ１は炭素数４〜１０のアルキル基を示し、Ｒ２は炭素数６〜１２のアルキル基を示す。ｍは１〜１０の整数、ｎは０〜６の整数である。エチレンオキサイド、プロピレンオキサイドの付加順序は特に限定されず、付加形態は、ブロック型、ランダム型でもいずれでも良い。〕
【０００８】
レベリング剤として分岐脂肪族アルコールにエチレンオキサイド、プロピレンオキサイドを付加した非イオン性界面活性剤を使用することにより、レベリング性、光沢度等の性能向上を図ることができる。また燐系化合物でないため、環境中に放出されても生態系に悪影響を与えることなく、水性フロアーポリッシュ用組成物として使用できる利点がある。
【０００９】
本発明の非イオン系界面活性剤を製造する際に使用する分岐脂肪族アルコールを特定する上記一般式（ＩＩ）中のＲ１は、炭素数が４〜１０、好ましくは４〜８、更に好ましくは４〜６のアルキル基、Ｒ２は炭素数６〜１２、好ましくは６〜１０、更に好ましくは８〜１０のアルキル基である。例えば２−ブチルデカノール、２−ヘキシルオクタノール、２−ヘキシルデカノール、２−オクチルデカノール、２−ヘキシルドデカノール、２−オクチルドデカノール、２−デシルテトラデカノール等が挙げられる。
エチレンオキサイドの付加モル数を特定する上記一般式（ＩＩ）中のｍは、１〜１０の整数、好ましくは２〜８の整数、更に好ましくは３〜５の整数である。プロピレンオキサイドの付加モル数を特定するｎは、０〜６の整数、好ましくは１〜５の整数、更に好ましくは２〜４の整数である。
【００１０】
本発明の水性フロアーポリッシュ用組成物に、少なくとも１種のエチレン性不飽和モノマーを乳化重合することによって得られた非水溶性のポリマーを５〜６０重量％、好ましくは１０〜３０重量％含有させることにより、水性フロアーポリッシュの諸性能を向上させ、均一な塗布面を与えることができる。
このポリマーは、Ｃ１〜Ｃ８のアルキルアクリレートおよびメタアクリレート、モノおよびジー（Ｃ１〜Ｃ５）アルキルイタコネートおよびフマレート、マレイン酸無水物、ビニリデンクロライド、スチレン、ビニルトルエン、アクリロニトリル、メタアクリロニトリル、アクリルアマイド、メタアクリルアマイド、アクリル酸、メタクリル酸、イタコン酸、フマル酸、シトラコン酸、クロトン酸、ベータアクリロキシプロピオン酸、およびヒドロキシー（Ｃ１〜Ｃ６）アルキルアクリレートおよびメタクリレートより選ばれた少なくとも１種のモノマーを乳化重合することによって得られたものであることが望ましい。
【００１１】
本発明のレベリング剤の使用量は、ポリマー固形分に対して１〜２０重量％が好ましい。更に好ましくは５〜１５重量％である。このような数値範囲で使用することにより、十分なレベリング性能が得られ、また永続的可塑性がもたらす耐久性の低下を回避することができる。
また、本発明の水性フロアーポリッシュ用組成物のレベリング剤は、一般式（ＩＩ）に示される非イオン性界面活性剤を単独で使用しても良いし、他の界面活性剤との混合で使用しても良い。
【００１２】
さらに本発明の水性フロアーポリッシュ用組成物には種々の添加剤を配合することができる。添加剤として、例えばアルカリ可溶性樹脂、非イオン性界面活性剤や陰イオン性界面活性剤等の分散剤、湿潤剤、界面活性剤、アルカリ性化合物、遷移金属架橋剤、ワックス、可塑剤、グリコール系溶剤等の造膜助剤。トリアジン系、チアゾリン系の防腐剤、シリコン系、フッ素系の消泡剤等が挙げられる。
【００１３】
以下、実施例により本発明を説明するが、本発明はこれらの実施例に限定されるものではない。
【実施例】
実施例１〜７および比較例１〜３に示す非イオン性界面活性剤からなるレベリング剤で検討し以下の試験を行った。その結果を表１に示す。
【００１４】
実施例１
＜フロアーポリッシュの調整＞
水性フロアーポリッシュの調整を、レベリング剤として、Ｒ１が炭素数６のアルキル基、Ｒ２が炭素数１０のアルキル基、ｍが３、ｎが１である一般式（ＩＩ）の界面活性剤を使用し以下の処方で行った。
１．イオン交換水                                            ４８．２％
２．２−ヘキシルドデカノール３ＥＯ、１ＰＯ付加物              １．３％
（レベリング剤）
３．ジエチレングリコールモノエチルエーテル                    ５．３％
（造膜助剤、ユニオンカーバイト製）
４．ＦＣ−１２９                                              １．０％
（湿潤剤、１％ａｑ、チバ・スペシャルティー・ケミカルズ製）
５．デュラプラスー２                                        ３６．８％
（バインダー、３８％ａｑ、ロームアンドハース製）
６．ハイテックＥ−４０００                                    ７．４％
（ポリエチレンワックス、４０％ａｑ、東邦化学工業製）
７．ＳＥ−２１                                              ０．０１％
（消泡剤、１７％ａｑ、ワッカーシリコーン製／三洋貿易）
調整条件として、原料１〜４を仕込み、３０分間攪拌し、次いで、原料５〜６を仕込み、１０分間攪拌する。その後、原料７を仕込み、１０分間攪拌後、１５０メッシュのフィルターでろ過し、２４時間以上経過したものを試料液として得た。
【００１５】
実施例２
レベリング剤として、一般式（ＩＩ）に示す２−ブチルデカノールを用いた、ｍが３、ｎが１である界面活性剤を使用すること以外は、前記実施例１と同様の操作を繰り返して、試料液として得た。
【００１６】
実施例３
レベリング剤として、一般式（ＩＩ）に示す２−ブチルデカノールを用いた、ｍが３、ｎが３である界面活性剤を使用すること以外は、前記実施例１と同様の操作を繰り返して、試料液として得た。
【００１７】
実施例４
レベリング剤として、一般式（ＩＩ）に示す２−ヘキシルデカノールを用いた、ｍが３、ｎが０である界面活性剤を使用すること以外は、前記実施例１と同様の操作を繰り返して、試料液として得た。
【００１８】
実施例５
レベリング剤として、一般式（ＩＩ）に示す２−ヘキシルデカノールを用いた、ｍが３、ｎが１である界面活性剤を使用すること以外は、前記実施例１と同様の操作を繰り返して、試料液として得た。
【００１９】
実施例６
レベリング剤として、一般式（ＩＩ）に示す２−ヘキシルデカノールを用いた、ｍが３、ｎが３である界面活性剤を使用すること以外は、前記実施例１と同様の操作を繰り返して、試料液として得た。
【００２０】
実施例７
レベリング剤として、一般式（ＩＩ）に示す２−ヘキシルデカノールを用いた、ｍが５、ｎが０である界面活性剤を使用すること以外は、前記実施例１と同様の操作を繰り返して、試料液として得た。
【００２１】
比較例１
レベリング剤として、ＴＢＥＰを使用すること以外は、前記実施例１と同様の操作を繰り返して、試料液として得た。
【００２２】
比較例２
レベリング剤として、イソデシルアルコール２ＥＯ、２ＰＯ付加物を使用すること以外は、前記実施例１と同様の操作を繰り返して、試料液として得た。
【００２３】
比較例３
レベリング剤として、イソトリデシルアルコール６ＥＯ付加物を使用すること以外は、前記実施例１と同様の操作を繰り返して、試料液として得た。
【００２４】
＜レベリング性試験＞
ＪＦＰＡ規格−１６（日本フロアーポリッシュ工業会規格）に準じて評価を実施した。結果を表１に示す。
【００２５】
＜光沢度試験＞
ＪＦＰＡ規格−１０（日本フロアーポリッシュ工業会規格）に準じて評価を実施した。３回塗布後の結果を表１に示す。
【００２６】
＜剥離性試験＞
ＪＦＰＡ規格−１５（日本フロアーポリッシュ工業会規格）に準じて評価を実施した。結果を表１に示す。
【００２７】
＜再塗布性試験＞
ＪＦＰＡ規格−１７（日本フロアーポリッシュ工業会規格）に準じて評価を実施した。結果を表１に示す。
【００２８】
＜耐水性試験＞
ＪＦＰＡ規格−１３（日本フロアーポリッシュ工業会規格）に準じて評価を実施した。結果を表１に示す。
【００２９】
＜貯蔵安定性試験＞
ＪＦＰＡ規格−０８（日本フロアーポリッシュ工業会規格）に準じて評価を実施した。結果を表１に示す。
【００３０】
【表１】
2004238594.tif 000003
【００３１】
表１の結果から明らかなように、本発明のレベリング剤を含有する水性フロアーポリッシュ（実施例１〜７）は、レベリング性、光沢度、再塗布性、耐水性等に優れるものであった。
【００３２】
【発明の効果】
本発明の非イオン界面活性剤は、水性フロアーポリッシュのレベリング剤として使用した場合、レベリング性、光沢度、剥離性、再塗布性等々に優れた効果を発揮させることができる。また環境に与える負荷が少なく安全性が高いという長所もある。